СПОСОБ СТАБИЛИЗАЦИИ КОМПОЗИЦИЙ НА ОСНОВЕ НИТРАТОВ ЦЕЛЛЮЛОЗЫ, ПЛАСТИФИЦИРОВАННЫХ НОВЫМИ МОЩНЫМИ ПЛАВКИМИ ВВ
METHOD OF COMPOSITIONS STABILISING BASED ON CELLULOSE NITRATES, PLASTICISED BY NEW POWERFUL MELTABLE EXPLOSIVES

Одним из путей повышения механических характеристик зарядов взрывчатых веществ (ВВ) является введение в их состав полимерных материалов, способных служить цементаторами. Примерами подобных композиций могут служить термопластичные ВВ, в состав которых для придания необходимой прочности вводится коллоксилин.
<mrow><mn>1000</mn><mtext> </mtext><mfrac><mrow><mi>к</mi><mi>к</mi><mi>а</mi><mi>л</mi></mrow><mrow><mi>к</mi><mi>г</mi></mrow></mfrac></mrow>
Однако зачастую введение полимера сопровождается значительным снижением энергетики состава в целом. Этому способствуют сравнительно невысокие значения энергетических характеристик как самого полимера, так и пластификаторов, необходимых для придания всему составу свойств, позволяющих производить его технологическую переработку. Наиболее широко употребляемыми пластификаторами являются тротил, эвтектика Холево и т.д., т.е. вещества, имеющие теплоту взрывчатого превращения не выше
.
Применение в качестве пластификаторов нитратов многоатомных спиртов (нитроглицерин, динитрат этиленгликоля, дина и т.д.) зачастую является нежелательным ввиду недостаточно высокой химической стойкости, повышенной чувствительности к механическим воздействиям и ряда других причин.
Неоднократно проводившиеся попытки применения в качестве пластификаторов нитратов целлюлозы новых плавких ВВ (вещества "А", "О", "К" и др.) не приводили к положительным результатам, так как полученные составы имели малую химическую стойкость, являющуюся результатом их плохой совместимости. Все же, принимая во внимание, что введение этих веществ в составы должно привести к значительному повышению энергетики состава в целом, авторы считали необходимым взыскать способ стабилизации подобных композиций.
Авторами было найдено, что такой результат может быть достигнут при введении в состав в качестве стабилизатора химической стойкости эпоксисоединений.
Результаты испытания химической стойкости ряда составов до и после стабилизации приведены в табл. 1 и 2.
В качестве стабилизаторов были применены глицидилнитрат (ГН) и фениловый эфир глицидола (ФГ). В качестве пластификаторов - тринитроэтиловый эфир тринитромасляной кислоты (в-во "О"), тринитроэтиловый эфир α-метилтринитромасляной кислоты (в-во "А"), тринитроэтилэтансульфонат (этрин), бистринитроэтилформаль (в-во "К").
Стойкость пластификаторов в индивидуальном виде следующая:
в-во
"А"
30÷40 мм
(100°, 24 часа)
в-во
"О"
40÷50 мм
(110°, 24 часа)
в-во
"К"
20÷40 мм
(110°, 24 часа)
этрин
30-40 мм
(110°, 24 часа)
Таблица 1
Стойкость не стабилизированных композиций
№№ пп
Состав
Химическая стойкость по манометрической пробе
коллоксил., %
пластифик. (обознач.)
%
мм рт.ст.
°С
часы
1
50
А
50
300
110
3
2
50
А
50
150
100
15
3
50
О
50
300
110
8
4
50
О
50
150
100
20
5
50
этрин
50
300
110
3
6
50
этрин
50
163
100
5
7
33
этрин
67
300
110
3
8
67
этрин
33
300
110
8
Таблица 2
Стойкость стабилизированных композиций
№№пп
Пластификатор
Коллоксилин, %
Стабилизатор
Стойкость при 110°С за 24 часа, мм рт.ст.
обознач.
содержан., %
обозначение
содержание, %
1
А
40
40
ГН
20
30-40
2
А
53,5
20
ГН-
26,6
20-30
3
А
40
40
ФГ
20
вакуум
4
А
53,5
33
ФГ
13,5
вакуум
5
О
40
40
ГН
20
10-20
6
О
53,5
33
ГН
13,5
вакуум
7
О
40
40
ФГ
20
10-20
8
О
53,5
33
ФГ
13,5
вакуум
9
К
53,5
33
ГН
13,5
вакуум
10
К
40
40
ФГ
20
40-50
11
К
53,5
33
ФГ
13,5
вакуум
12
этрин
40
40
ГН
20
вакуум
Как видно из приведенных данных, эпоксидные соединения являются эффективными стабилизаторами рассмотренных систем. Получение вакуума при испытании, наблюдаемое в ряде случаев, по мнению авторов, объясняется поглощением кислорода из газовой фазы при окислении продуктов распада и последующим связыванием окисленных продуктов стабилизаторов. Таким образом подобные результаты являются закономерными, а не случайными.
Композиции указанного типа могут быть использованы для улучшения механических характеристик зарядов ВВ, а также в составах ТРТ.